Brevet FR2631041A1 — publié le 19891110

La presente invention a pour objet une feuille- transfert pour procède de finissage de cuir. On connait déja, par exemple par FR-A-2 597 505 au nom de la Demanderesse, un procéde d'obtention de pieces en cuir prêtes à l'usage pour la confection de chaussures. articles de maroquinerie ou autres suivant lequel on effec- tue le finissage de pièces en cuir brut par un processus de transfert conduit dans une machine de moulage/pressage a haute frequence. Pour la mise en oeuvre de ce procédé un support independant du cuir brut, par exemple du papier si- liconé, est garpi de couches successives du ou de pro- duit(s) d'apprêt: puis du ou de produit(s) de finissage choisis parmi l1s matières synthetiques ou naturelles propres a être réactivées a chaud et presentant des pertes dielectriques.pour former une feuille-transfert. Les travaux de la Demanderesse poursuivis depuis la mise au point du procede rappele ci-dessus ont maintenant montré que, parmi les. très nombreux produits susceptibles d'être mis en- oeuvre, certains se révélaient particulièrement avantageux. tant par leurs caracteris- tiques propres que par la combinaison de leurs propriétés - pour l'obtention d'une feuille-transfert satisfaisante et. étant donne que, les imperatifs de cot. de facilite d'exploitation, et d'obtention d'un produit d'aspect et de qualité satisfaisants sont de premiere importance pour le procéde selon le brevet français mentionné cidessus, c'est, d'une façon générale, un but de l'invention de four- nir une telle feuille-transfert perfectionnée. C'est, aussi, un but de l'invention de fournir une telle feuilletransfert qui non seulement conduise à de bons résultats lors de sa mise en oeuvre mais qui, en outre, soit d'une conception telle qu'elle peut- être fabri- quee a l'aide de machines automatiques, en continu, ce qui non seulement en réduit le coût mais également conduit a un produit de caractéristiques constantes et stables. C'est, encore, un but de l'invention de fournir une telle feuilletransfert qul permette d'atteindre les résultats recherches de façon simple et sure. Une feuille-transfert selon l'invention, pour le finissage de cuir sous forme de peau ou sous forme d'une pièce prete a l'usage pour la confection de chaussures, d'articles de maroquinerie ou analogues, comportant un support garni de couches superposées de produits d'apprêt et/ou de finissage, ainsi que d'une couche adhésive dis- tincte ou incorporée a l'un des produits d'apprêt et/ou de finissage propres a être reactivés a chaud et présentant des pertes dielectiques est caractérisée en ce que le maté- riau de la couche au contact du support et destinée a for- mer le finissage de surface est choisi parmi les produits du type nitrocellulose plastifiée ou polyurethanne monocom- posa-nt en solution dans des solvants appropries pour son accrochage sur ledit support, en ce que ladite première couche est revêtue d'une seconde couche assurant la soli- dité du finissage et le coloris dont le matériau est choisi parmi des dispersions aqueuses de polyuréthanne alipha- tique, et de colopymeres acryliques ou les polyuréthannes monocomposants de type aromatique en solution organique et en ce qu'a ladite seconde couche est incorporé un adhésif thermoplastique du type copolymère de polyuréthanne/acétate de vinyle, propre à être reactive aux environ de 100 C et qui, en variante, est disposé sur ladite seconde couche sous forme d'une troisième couche distincte. Dans une forme de réalisation preferee le support est. de façon en soi connue, du papier silicone et le matériau constitutif de la première couche au contact dudit papler est en solution dans un melange de solvants du type méthyléthyl:etone et cyclohexane pour permettre une bonne adhésion dudit matériau sur le papier nonobstant les mauvaises caractéristiques d'accrochage sur un tel papier. Dans cette forme de réalisation, également, la deuxième couche est en solution soit dans un mélange de solvants du type methyléthylécetone et dimethylformamide pour les poly- uréthannes organiques, soit dans l'eau pour les dispersions aqueuses; la couche adhesive etant, quant a elle, consti- tuee par un adhesif thermoplastique en solution organique. La première couche, au contact du papier sili- coné, et qui est destinée a fournir le finissage de la peau ou de la piece de cuir peut être teintée ou transparente. Dans le premier cas, les teintures mises en oeuvres sont celles utilisées dans l'industrie du cuir, par exemple des pigments peu couvrants organiques et minéraux. dans un liant nitrocellulosique modifié. Dans le deuxieme cas. c'est-a-dire avec une premiere couche transparente, la couleur ou les couleurs est tsont) donnee(s) par la deuxième couche qui est alors avantageusement une dispersion aqueuse afin d'eviter tout phenomene de réaction avec le matériau constitutif de la première couche. Une telle disposition est particulièrement pré- férée lorsque l'on souhaite donner à la peau ou a la pièce de cuir une coloration en deux tons ou deux couleurs, par exemple pour la réalisation de motifs donnant à la peau ou à la pieces de cuir l'aspect d'écailles de serpent, ou analogue. Compte tenu de la nature des constituants de la feuille-transfert, celle-ci peut être aisément fabriquée sur une machine automatique par un processus continu sui- vant lequel lesdits constituants sont disposés en couches successives sur le support de base. Dans une variante de réalisation, l'adhésif destiné à la fixation de l'ensemble des couches d'apprêt et/ou de finissage sur les croûtes ou fleurs de cuir-non finies est incorpore à la seconde couche de la feuille- transfert, c'est-à-dire celle destinée à donner la solidité du finissage. Quel que soit le nombre de couches de la feuille-transfert, le procédé de fabrication tel que défini ci-dessus fournit une epaisseur de film constante, uni- forme, permettant de conserver au cuir sa souplesse natu- relle et procurant en outre une economie importante des produits d'apprêt et/ou de finissage. Pour la mise en oeuvre de la feuille-transfert ainsi fabriquée cette derniére est d'abord pre-collée sur le cuir par un processus d'application thermique effectue soit a l'aide d'une presse chauffante, soit d'une presse rotative de serrage en continu et cela pour séparer facile- ment le papier siliconé de la couche de finissage, ce pre- collage etant effectue soit sur des peaux entieres, soit sur des morceaux pré-decoupés en fonction des pièces en cuir que l'on souhaite utiliser pour la fabrication de chaussures, d'articles de maroquinerie, ou analogues. la peau ou piece en cuir est alors soumise a une operation finale dans une machine à haute fréquence, comme décrit dans ie brevet français pre-cité pour l'obtention d'un grain particulier sur ladite peau ou pieces ou partie de piece. L'invention sera bien comprise par la descrip- tion qui suit, d'exemples de réalisation. Une feuille-transfert selon l'invention est préparee a partir d'un support constitué par un papier silicone du type de celui vendu sous la dénomination PU 2000 par la Société ARJOMARI. Sur ce support est déposée une première couche destinée a fournir le finissage de surface, d'un polyure- thanne monocomposant, du type de celui vendu par la société C.F.P.I sous la référence ALD 80930. Pour son accrochage sur le papier silicone le matériau est préalablement mis en solution dans un mélange de méthylëthylcetone et de cyclo- hexane puis est rapporté par pulvérisation suivant une épaisseur de 0,01 mm. Apres séchage de la première couche, on rap- porte sur celle-ci une deuxiéme couche destinée à assurer la solidité du finissage et. le cas écheant, le coloris du cuir. Cette deuxième couche de base est rapportée par pul- vérisation suivant une epaisseur de 0,01 mm. Ladite seconde couche est alors revêtue d'une troisieme couche d'adhésif, propre à être réactivée aux environs de C et destinée à assurer l'adhérence de l'ensemble du film forme par les trois couches sur la croûte ou fleur de cuir dont on veut effectuer le finissage. EXEMPLE 2 lO Pour la fabrication d'une feuille transfert à deux couches seulement, un papier siliconé du type de ceux vendus par la société ARJOMARI sous la dénomination PU 2000 est d'abord revêtu d'une première couche comme décrit dans l'exemple 1 laquelle, après séchage, est garnie d'une seconde couche dans laquelle est incorpore uh adhésif ther- moplastique sous forme d'un copolylére polyurethanne /acetate de vinyle. Pour le finissage d'une pièce ou peau en cuir tanné au chrome, à l'aide d'une feuille-transfert selon l'exemple 1, on precolle ladite feuilletransfert dans une presse thermique puis. après introduction de l'ensemble dans un moule en silicone, ou en résine adaptée au traite- ment haute frequence. on procède au grainage dans une machine HF, à générateur approprie. REVENDICATIONS 1. Feuille-transfert pour le finissage de cuir sous forme de peau ou sous forme d'une pièce prete a l'usage pour la confection de chaussures, d'articles de maroquinerie ou analogues, comportant un support garni de couches superposees de produits d'apprêt et/ou de finis- sage, ainsi que d'une couche adhésive distincte ou incorpo- ree à l'un des produits d'apprêt et/ou de finissage propres a être reactivés a chaud et presentant des pertes diêlec- triques, caractérisée en ce que le matériau de la couche au contact du support et destinée a former le finissage de surface est choisi parmi les produits du type nitrocellu- lose plastifiée ou polyurêthanne monocomposant en solution dans des solvants appropries pour son accrochage sur ledit support, en ce que ladite première couche est revêtue d'une seconde couche assurant la solidité du finissage et le coloris dont le matériau est choisi parmi des dispersions aqueuses de polyurethanne aliphatique, et de copolymères acryliques ou les polyuréthannes monocomposants de type aromatique en solution organique et en ce qu'a ladite seconde couche est incorporé un adhesif thermoplastique du typé copolymere de polyuréthanne/acétate de vinyle, propre à être réactive aux environs de 100"C et qui, en variante, est dépose sur ladite seconde couche sous forme d'une troi- siéme couche distincte. 2. Feuille-transfert selon la revendication 1. caractérisée en ce que le support est, de façon en soi connue, du papier silicone et en ce que le matériau consti- tutif de la première couche au contact dudit papier est en solution dans un mélange de solvant a vase de methylethyl- cétone et de cyclonexane. 3. Feuille-transfert selon la revendication 1 ou la revendication 2, caractérisée en ce que le matériau constitutif de la deuxième couche est en solution dans un mélange de solvants du type méthylethylécétone et diméthyl- *1. formamide pour les polyurethannes organiques ou dans de l'eau pour les dispersions aqueuses. 4. Feuille-transfert selon l'une quelconque des revendications précédentes, caractérisee en ce que la pre- miere et la seconde couche sont rapportées parpulvérisation suivant une épaisseur, chacune, de l'ordre de 0,01 mm. 5. Peau ou pièce de cuir', notamment pour la confection de chaussures,.articles de maroquinerie ou ana- logues, caractérisee en ce que son finissage de surface est realise a l'aide d'une feuille-transfert selon l'une quel- conque des revendications precédentes.